(57)【要約】【課題】見る角度によって色が変わる効果を持ちながら、見た目に同じような媒体を作成することが困難であり、また、フィルタによって特有の外観変化を観察することにより真偽判定を可能とする偽造防止媒体を提供することにある。【解決手段】少なくとも、偏光カラーシフト層101、吸収層102及び賦形層103を含み、偏光カラーシフト層101が傾斜を有する偽造防止媒体10である。【選択図】図６
2013233733.tif 000002
【特許請求の範囲】
【請求項１】
見る角度によって反射する色が変化するカラーシフト効果を生む偏光カラーシフト層と、
上記偏光カラーシフト層を透過した少なくとも可視光波長を吸収する吸収層と、
上記偏光カラーシフト層を配置する傾斜面を有し、隣り合う傾斜面のなす谷の部分の角が９０度である賦形層と、
を備えたことを特徴とする偽造防止媒体。
【請求項２】
見る角度によって反射する色が変化するカラーシフト効果を生む偏光カラーシフト層と、
上記偏光カラーシフト層を透過した少なくとも可視光波長を吸収する吸収層と、
上記偏光カラーシフト層を配置する傾斜面と、この傾斜面に隣り合う面とのなす谷の部分の角が４５度である賦形層と、
を備えたことを特徴とする偽造防止媒体。
【請求項３】
請求項１に記載の偽造防止媒体において、
隣り合う傾斜面の一方の傾斜面が媒体の表面に対するなす角が４５度となっていることを特徴とする偽造防止媒体。
【請求項４】
請求項２に記載の偽造防止媒体において、
傾斜面の、媒体の表面となす角が４５度であり、傾斜面に隣り合う面の、媒体の表面となす角が９０度であることを特徴とする偽造防止媒体。
【請求項５】
請求項２または請求項４に記載の偽造防止媒体において、
偏光カラーシフト層を配置した傾斜面に隣り合う面に反射層が設けられていることを特徴とする偽造防止媒体。
【請求項６】
請求項４に記載の偽造防止媒体において、
媒体の表面となす角が小さい方の面に偏光カラーシフト層、媒体の表面となす角が大きい方の面に反射層が設けられていることを特徴とする偽造防止媒体。
【請求項７】
請求項１から請求項６のいずれかに記載の偽造防止媒体において、
上記偏光カラーシフト層は、媒体の表面に対して傾斜する面にのみ設けられていることを特徴とする偽造防止媒体。
【請求項８】
請求項１から請求項７のいずれかに記載の偽造防止媒体において、
上記偏光カラーシフト層は、コレステリック液晶であることを特徴とする偽造防止媒体。
【請求項９】
請求項１から請求項８のいずれかに記載の偽造防止媒体において、
偽造防止媒体が同一平面上にパターン配置されていることを特徴とする偽造防止媒体。
【請求項１０】
請求項１から請求項９のいずれかに記載の偽造防止媒体を含み、該媒体の観察面と反対側の面に接着剤が設けられていることを特徴とする偽造防止ステッカー。
【請求項１１】
請求項１から請求項９のいずれかに記載の偽造防止媒体を含み、偽造防止媒体を剥離して分離可能な支持体を、該偽造防止媒体の観察面に接するようにして設けられ、上記支持体とは反対側の面に接着層を設けたことを特徴とする偽造防止転写箔。
【請求項１２】
請求項１から請求項９に記載の偽造防止媒体、請求項１０に記載の偽造防止ステッカーまたは請求項１１に記載の偽造防止転写箔のいずれかを物品に転写した状態の物品のうち、円偏光フィルタを通して観察面を観察することにより一種類以上の円偏光潜像を視認し、その潜像の有無を確認することで、物品の真偽を判定する検証方法。
【発明の詳細な説明】
【技術分野】
【０００１】
本発明は、様々な物品に利用可能な偽造防止媒体に関する。
【背景技術】
【０００２】
偽造防止技術は、様々な物品に利用されている。例えば、銀行券、債券、商品券、小切手などの金券や有価証券である。また、クレジットカード、ＩＤカード、公文書などの各種証明書、重要書類にも利用されている。最近では、各種商品やその包装材料に適用し、その商品が真正であることを保障することにも利用されている。言うまでもなく、これら物品についての偽造防止手段を検査し、適正な偽造防止手段が施されている場合には真正な物品と判定され、偽造防止手段が施されていない場合もしくは偽造防止手段が不適正であった場合には非真正な物品と判定される。
【０００３】
このような偽造防止手段としては、一般に、オバート技術とコバート技術に分けられる。
【０００４】
まず、オバート技術は、誰が見ても偽造防止技術と認知でき、その真贋判定を可能とする技術である。このオバート技術としては、例えば、ホログラムのような回折構造体のように見る角度によって色や模様が変わるものや、コレステリック液晶の螺旋構造のように見る角度によって色が変化する効果、所謂コレステリックカラーとして知られている現象を観察するものなどがその例としてある。
【０００５】
特許文献１に示した方法では、これら回折構造のもの及びコレステリックと吸収層を用いる事によるコレステリックカラーの両方を具備している。このような物では、簡単な印刷やカラーコピーで現象を再現することができず、また、真贋判定に特殊な検知機や熟練した能力を要することもなく、誰でもその存在を認知できる。このため、例えば一般消費者が商品を購入する際にその商品が真正なものであるか否かについて判定することができる。一方では、悪意のある者にとってその存在が明らかであるから、その偽造や贋造の対象として狙われやすい。例えば、ホログラムは既に偽造団の技術力向上によって多く偽造されており、粗悪品ながら似たような色や模様の変化を実現できる物が数多く作られている。また、見る角度によって色が変化するコレステリックカラーに近いものでは高級包装に用いられる多層フィルムによって容易に実現が可能である。そして、これらの技術を組み合わせる事によって、見た目は同じような物を作る事が可能である。
【０００６】
また、コバート技術は、特殊な検知機や熟練がなければその存在自体が認知できない技術であり、例えば特殊なフィルタを重ねる事によって、見た目が変化するような効果が例示できる。特許文献２では、光反射膜の一部にパターン状に位相差膜を配置した媒体について提案されている。この媒体は前記位相差膜の存在自体を認知できないにも拘わらず、偏光フィルムを検知機として位相差膜上に重ね、この偏光フィルムをその面内で回転させると、その回転に伴って位相差膜の形状に明暗が変化するため、そのような現象が観察できればその物品が真正なものであると判定でき、観察できなければ非真正の偽造品又は贋造品であると判定することができる。このように、コバート技術を利用した偽造防止手段では特殊な検知機や熟練がなければその存在自体が認知できない。このため、例えば、一般消費者が店頭で判定することは困難であるが、悪意のある者にとってもその存否が明らかではないから、偽造や贋造の対象として把握すること自体が困難なものである。
【０００７】
以上のことから、偽造防止媒体には、前述のようなオバート技術、コバート技術を、複数有したものであることが好ましいと考えられる。
【０００８】
また、このような媒体は、製品のメーカーのロゴや商品名などが、使用者に認識できるようなデザインで活用される事が多く、したがって、自由度の高い意匠性、デザイン性にも優れていることが好ましい。
【先行技術文献】
【特許文献】
【０００９】
【特許文献１】特許第４７７８４４５号明細書
【特許文献２】特開２００６−１４２５９９号公報
【発明の概要】
【発明が解決しようとする課題】
【００１０】
これまでに述べてきた背景技術の中で、コレステリックは、非常に有用な偽造防止技術である。前述のように、見る角度によって色が変わるオバート技術と、円偏光フィルタを重ねることによって円偏光の反射を判別できるコバート技術の、両方を有しているだけでなく、コレステリックは数々のカラーシフト材料の中でも特に色変化が大きく、見た目にも鮮やかであり、デザイン性にも優れているものの、前述の通り、多層フィルムを活用することで、見た目には同じような物を作ることが可能という課題がある。
【００１１】
したがって、本発明では、以上のような、見る角度によって色が変わる効果を持ちながら、見た目に同じような媒体を作成することが困難であり、また、フィルタによって特有の外観変化を観察することにより真偽判定を可能とする媒体を提供する。
【課題を解決するための手段】
【００１２】
すなわち、請求項１に記載の発明は、本発明の最小構成を示したものであり、見る角度によって反射する色が変化するカラーシフト効果を生む偏光カラーシフト層と、上記偏光カラーシフト層を透過した少なくとも可視光波長を吸収する吸収層と、上記偏光カラーシフト層を配置する傾斜面を有し、隣り合う傾斜面のなす谷の部分の角が９０度である賦形層と、を備えたことを特徴とする偽造防止媒体である。
【００１３】
請求項２に記載の発明は、本発明のもう一つの最小構成を示したものであり、見る角度によって反射する色が変化するカラーシフト効果を生む偏光カラーシフト層と、上記偏光カラーシフト層を透過した少なくとも可視光波長を吸収する吸収層と、上記偏光カラーシフト層を配置する傾斜面と、この傾斜面に隣り合う面とのなす谷の部分の角が４５度である賦形層と、を備えたことを特徴とする偽造防止媒体である。
【００１４】
請求項３に記載の発明は、本発明の形態の一つを示したものであり、請求項１に記載の偽造防止媒体において、隣り合う傾斜面の一方の傾斜面が媒体の表面に対するなす角が４５度となっていることを特徴とする偽造防止媒体である。
【００１５】
請求項４に記載の発明は、本発明の形態の一つを示したものであり、請求項２に記載の偽造防止媒体において、傾斜面の、媒体の表面となす角が４５度であり、傾斜面に隣り合う面の、媒体の表面となす角が９０度であることを特徴とする偽造防止媒体である。
【００１６】
請求項５に記載の発明は、本発明の形態の一つを示したものであり、請求項２または請求項４に記載の偽造防止媒体において、偏光カラーシフト層を配置した傾斜面に隣り合う面に反射層が設けられていることを特徴とする偽造防止媒体である。
【００１７】
請求項６に記載の発明は、本発明の形態の一つを示したものであり、請求項４に記載の偽造防止媒体において、媒体の表面となす角が小さい方の面に偏光カラーシフト層、媒体の表面となす角が大きい方の面に反射層が設けられていることを特徴とする偽造防止媒体である。
【００１８】
請求項７に記載の発明は、本発明の形態の一つを示したものであり、請求項１から請求項６のいずれかに記載の偽造防止媒体において、上記偏光カラーシフト層は、媒体の表面に対して傾斜する面にのみ設けられていることを特徴とする偽造防止媒体である。
【００１９】
請求項８に記載の発明は、本発明の構成をより詳細に規定したものであり、請求項１から請求項７のいずれかに記載の偽造防止媒体において、上記偏光カラーシフト層は、コレステリック液晶であることを特徴とする偽造防止媒体である。
【００２０】
請求項９に記載の発明は、本発明の形態の一つを示したものであり、請求項１から請求項８のいずれかに記載の偽造防止媒体において、偽造防止媒体が同一平面上にパターン配置されていることを特徴とする偽造防止媒体である。
【００２１】
請求項１０に記載の発明は、請求項１から請求項９のいずれかに記載の偽造防止媒体を含み、該媒体の観察面と反対側の面に接着剤が設けられていることを特徴とする偽造防止ステッカーである。
【００２２】
請求項１１に記載の発明は、請求項１から請求項９のいずれかに記載の偽造防止媒体を含み、偽造防止媒体を剥離して分離可能な支持体を、該偽造防止媒体の観察面に接するようにして設けられ、上記支持体とは反対側の面に接着層を設けたことを特徴とする偽造防止転写箔である。
【００２３】
請求項１２に記載の発明は、請求項１から請求項９に記載の偽造防止媒体、請求項１０に記載の偽造防止ステッカーまたは請求項１１に記載の偽造防止転写箔のいずれかを物品に転写した状態の物品のうち、円偏光フィルタを通して観察面を観察することにより一種類以上の円偏光潜像を視認し、その潜像の有無を確認することで、物品の真偽を判定する検証方法である。
【発明の効果】
【００２４】
以上のように、本発明の偽造防止媒体によれば、偏光カラーシフト層および吸収層および反射層を賦形層によって、媒体表面から傾斜をつけることにより、通常の偏光カラーシフト層とは異なる色変化を示し、また、同一平面上でパターン状に異なる色を発色させることができ、更に、その一部の特定方向に対する反射光が、他の部分と逆の円偏光を反射することから、円偏光フィルムを通して観察した際、円偏光潜像が発現するという効果から、特徴的な発色や色変化を観察できた時は真正であり、観察できなかった時は非真正であると一目で判定可能となるだけでなく、これに似たような視覚効果を有しながらも、円偏光フィルタによる円偏光潜像を持たないものは非真正、観察できるものを真正と判定することが可能となる。
【図面の簡単な説明】
【００２５】
【図１】層構成を例示した偽造防止媒体の断面図である。
【図２】複数観察視点による効果を説明する偽造防止媒体の断面図である。
【図３】偏光カラーシフト層が構造底部にのみ形成された偽造防止媒体の断面図である。
【図４】偏光カラーシフト層が構造頂上部にのみ形成された偽造防止媒体の断面図である。
【図５】構造底部のなす角が９０度となっている偽造防止媒体の断面図である。
【図６】効果の異なる視点を説明する偽造防止媒体鳥瞰図である。
【図７】直交型Ｔ文字パターン偽造防止媒体の俯瞰図である。
【図８】直交型Ｔ文字パターン偽造防止媒体の鳥瞰図である。
【図９】徐々に角度を変えたＴ文字パターン偽造防止媒体の俯瞰図である。
【図１０】層構成を例示した反射層付き鋸型反射媒体の断面図である。
【図１１】複数観察視点による効果を説明する反射層付き鋸型反射媒体の断面図である。
【図１２】視点Ｊからの効果を説明する反射層付き鋸型反射媒体の断面図である。
【図１３】視点Ｋからの効果を説明する反射層付き鋸型反射媒体の断面図である。
【図１４】視点Ｌからの効果を説明する反射層付き鋸型反射媒体の断面図である。
【図１５】各観察視点間での効果を説明する反射層付き鋸型反射媒体の断面図である。
【図１６】効果の異なる視点を説明する反射層付き鋸型反射媒体の鳥瞰図である。
【図１７】Ｔ文字パターン潜像を有する潜像媒体の潜像付き俯瞰図である。
【図１８】Ｔ文字パターン潜像を有する潜像媒体の断面図である。
【図１９】二種類の潜像を有する二画像潜像媒体の潜像付き俯瞰図である。
【図２０】反射層を有する媒体の作成方法を説明する断面図である。
【図２１】観察視点が賦形層側からとなる媒体の層構成を例示する断面図である。
【図２２】媒体の層を構成する他の方法を示す媒体の断面図である。
【発明を実施するための形態】
【００２６】
図１は、本発明に係わる偽造防止媒体１０の層構造の一例を示し、これは、偏光カラーシフト層１０１、吸収層１０２、賦形層１０３を最小の構成要素としており、原則的に媒体を観察する方向から見て偏光カラーシフト層１０１の裏面側に吸収層１０２を形成している。偏光カラーシフト層１０１は、基材を兼ねた賦形層１０３上に吸収層１０２を介して形成されている。媒体を観察する方向側から見て偏光カラーシフト層１０１に傾斜を持たせるため、偏光カラーシフト層１０１を配置する賦形層１０３の上面部はその賦形層１０３の表面（または媒体裏面）に対して傾斜を持たせている。また、偏光カラーシフト層１０１は、賦形層１０３の表面（または媒体裏面）に対して４５度未満の角度を持ってそれぞれ傾斜した状態で配置されている。つまり、図１では媒体表面からのなす角が９０度の急峻な壁と、媒体表面からのなす角が４５度の緩やかな傾斜面とが隣り合っている。
【００２７】
偏光カラーシフト層１０１は、見る角度によって色が変化し、右旋もしくは左旋円偏光を反射するものである。この偏光カラーシフト層１０１としては、理想的にはコレステリック液晶を用いて形成することが望ましいが、反射型偏光版、位相差層や多層フィルムなどを用いて同様の効果を出せるものであってもよい。
【００２８】
偏光カラーシフト層１０１にコレステリック液晶を用いた場合では、そのコレステリック液晶の有する螺旋状の分子構造が、その螺旋軸に沿って光の屈折率を周期的に変動させるため、そのねじれ構造のピッチに応じた波長の光を選択的に反射することから、見る角度によって色が変化するカラーシフト効果を生み、その反射光は右旋円偏光もしくは左旋円偏光となる。また、コレステリック液晶のねじれ構造のピッチは、そのコレステリック液晶に添加するカイラル剤の量によって制御することが可能である。したがって、所望の反射色を作り出すことができる。
【００２９】
吸収層１０２とは、少なくとも可視光波長を均一に吸収する黒色層である。これは偏光カラーシフト層１０１を透過した成分を吸収することにより、反射光を、より際立たせ、所謂コレステリックカラーをより発色させるための層となる。したがって、吸収層１０２は原則的に観察方向から見て偏光カラーシフト層１０１よりも裏側に配置される。
【００３０】
賦形層１０３とは、偏光カラーシフト層１０１に観察方向から見て傾斜を持たせるための層または基体である。この賦形層１０３としては、プラスチック素材を用いてもよいし、紙などの繊維質素材を用いてもよい。特に、この賦形層１０３の層が透明であると、偏光カラーシフト層１０１側からだけでなく、賦形層１０３側からも観察することが可能となる。
【００３１】
図１の断面図で示した偽造防止媒体１０では、賦形層１０３、吸収層１０２、偏光カラーシフト層１０１の順に積層されている。また、賦形層１０３はこの偽造防止媒体１０での基材も兼ねているが、この偽造防止媒体１０の基材の断面形状は鋸型となっている。この賦形層１０３、吸収層１０２、偏光カラーシフト層１０１の順番で積層した媒体の偏光カラーシフト層１０１側から鋸型の金型（図示せず）を押し付けることにより偽造防止媒体１０を作成することができる。また、必要に応じてその金型を加熱して行ってもよい。
【００３２】
ここで、偏光カラーシフト層１０１の材料に、アクリレート末端を有するコレステリック液晶を用い、液晶分子を配向させた後に、ＵＶ（紫外線）ランプによる紫外線を照射させることで硬化させて形成すると、鋸型の金型を押し付けた際、表面積が大きくなるため、偏光カラーシフト層１０１は切れ、図１のように、賦形層１０３の底面に対して垂直の壁面側には残らず、傾斜面側に大部分が残るようになる。
【００３３】
このようにして形成された偏光カラーシフト層１０１は、媒体の正面から観察した際、既に角度が付いているため、偏光カラーシフト層１０１を単独で正面から観察した際の反射光よりも、短波長の反射光を観察することができる。
【００３４】
また、媒体を傾け、傾いた偏光カラーシフト層１０１を正面側から観察する角度にすると、偏光カラーシフト層１０１を単独で正面から観察した際の反射光と同じ色、即ち、媒体正面から観察した際に観察できる反射光よりも長波長の色を観測することになり、観察者とっては、傾けることによって短波長から長波長へと変化する、普段と異なるカラーシフト現象を観察することとなる。
【００３５】
なお、鋸型とは、媒体の断面形状が図１のようになっている状態の事であり、より具体的には、媒体表面からのなす角が９０度の急峻な壁と、媒体表面からのなす角が４５度の傾斜が隣り合っている状態の事である。但し、加工上、壁の媒体表面からのなす角が９０度に満たない場合が有り得る。この場合、傾斜の媒体表面からのなす角を４５度よりも急峻にする。また、これらの壁面と傾斜面とが作り出す、凹凸の谷の部分のなす角が４５度であることが重要となる。
【００３６】
しかし、実際は、図１に示すような媒体は、正面から観察した際、入射光と観察する反射光の角度の関係を正しく調整しないと反射光が非常に暗く、日常の生活光においては、鮮やかな色を観察することが困難であるという欠点がある。
【００３７】
そこで、図２に示すように、媒体の断面形状がその頂点を谷または山とする二等辺三角形であり、隣り合う斜面の成す角、または媒体表面からのなす角が４５度の傾斜を有する凹凸構造とする。斜面の、媒体表面からのなす角は４５度である。
【００３８】
この凹凸構造とすると、図２に図示するＡ視点２０１のように、媒体正面からの観察に関しては、隣り合う一対の偏光カラーシフト層１０１で２回反射を起こすことにより、極めて明るい反射光による観察が可能となる。また、隣り合う傾斜面の谷の部分のなす角は９０度であるが、ここで、斜面の媒体表面からのなす角が９０度の凹凸構造とする場合の９０度は上記機能を奏する場合を含む略９０度であればよく、厳格な意味での９０度に限られるものでない。
【００３９】
また、媒体１０を傾けた際のＢ視点２０２及びＣ視点２０３においては、偏光カラーシフト層１０１からの反射光は、Ａ視点２０１よりも長波長となり、通常のコレステリックカラーとは異なる挙動を観察することになる。
【００４０】
この構造の媒体１０を、先の図１で説明した場合のように金型を押し付ける方法で作成した場合、厳密には図２のようにはならず、図３や図４のように、偏光カラーシフト層１０１は傾斜の一部分だけに残るようになり易い。
【００４１】
しかし、その偏光カラーシフト層１０１の残る形状は、図３のように構造の谷の部分にのみ残るか、図４のように構造の山の部分にのみ残るかのどちらかであり、このため、Ａ視点２０１、Ｂ視点２０２、Ｃ視点２０３とも、図３及び図４に図示したように、光の反射軌道は原則的に図２の場合と変わらず、観察角度を媒体１０の正面から斜めに傾けていくと短波長側から長波長側へカラーシフトする現象を確認することができる。
【００４２】
また、図２、図３、図４のＡ視点２０１のように、偏光カラーシフト層１０１で２回反射を起こすことにより媒体１０の正面からの観察時に短波長色を反射させる現象は、構造の谷の部分を構成する両端の傾斜面のなす角が９０度であれば発現させることができる。したがって、図５のようにＡ視点２０１における構造の谷の部分を構成する両側の傾斜面が媒体１０の表面から共に４５度であれば、両傾斜面のなす角が９０度となり、媒体１０の正面からの観察時に短波長色が発現する。
【００４３】
Ｄ視点５０１における構造の谷の部分を構成する両側の傾斜面が３０度と６０度であれば、両傾斜のなす角が９０度となり、媒体正面から１５度傾けた時に短波長色が発現する。また、Ｅ視点５０２における構造の谷の部分を構成する両側の傾斜が１５度と７５度であれば、媒体正面から３０度傾けた時に短波長色が発現するようになる。
【００４４】
これまで断面図のみを用いて、観察角度による色変化について説明を行ってきたが、媒体を観察する方向によっても異なる色が発現する。
【００４５】
図６は、図２の断面形状を一軸方向に伸ばした構造を持つ媒体１０の鳥瞰図である。この場合、視点Ｆ６０１は図２における視点Ａ２０１に相当し、視点Ｇ６０２、視点Ｈ６０３は、それぞれ図２における視点Ｂ２０２、視点Ｃ２０３に相当する。そして、視点Ｉ６０４は、図６で奥から手前側を見ている視線となっている。この視点Ｉ６０４では、媒体正面からの角度を急にしても長波長側へのカラーシフトは起きず、コレステリック本来の色変化を観察できる。したがって、視点Ｆ６０１よりも視点Ｉ６０４の方が短波長の色を観察することになる。例えば、偏光カラーシフト層１０１として、正面から見た時に赤色、斜めから見た時に緑色を反射するようなコレステリック液晶を用いた場合、視点Ｆ６０１では黄色、視点Ｇ６０２や視点Ｈ６０３では赤色、視点Ｉ６０４では緑色が観察できるようになる。
【００４６】
これらのことから、図６に示したような構造体を一つのセルとして、部分的に方向を９０度回転させながら面内に配置すると、模様を作成することが可能となる。例えば、図７は正方形の媒体のうち、構造が横向きになる部分７０１を、「Ｔ」文字になるように形成し、それ以外の周囲部分７０２は、「Ｔ」文字とは９０度方向が異なる縦向きに配置したものである。これの媒体を視点Ｆ６０１となる媒体正面から観察すると、光源にも依存するが、原則として全体的に色が同じような短波長色として確認できる。
【００４７】
また、図８は、図７の媒体を傾けて斜めから観察した鳥瞰図であるが、構造が横向きになる部分７０１は、長波長色が観測でき、周囲部分７０２は媒体正面である視点Ｆ６０１から観察したときよりも、より短波長の色が確認できることになる。このように媒体を傾けることにより、構造が横向きになる部分７０１と周囲部分７０２の色差が大きくなり、より鮮明に模様を視認することが可能となる。勿論、媒体ごと９０度回転させた場合には色は逆転する。
【００４８】
図９は、構造が横向きになる部分７０１を「Ｔ」文字になるよう配置し、それ以外の部分を、図６のような構造体を一つのセルとして、少しずつ角度を変えながら配置した部分９０１としたものであり、構造が横向きになる部分７０１以外の部分は、中心から左右に広がるにつれ、徐々に短波長から長波長へ色が変化している。また、媒体を回転させることでも色が徐々に変化する様が観察できる。
【００４９】
これまで説明してきた媒体は、傾斜面部分が全て偏光カラーシフト層１０１と吸収層１０２のみで構成されたものであり、どのような角度から観察した場合でも、偏光カラーシフト層１０１が反射する円偏光は同じ向きである。このため、この反射光と逆向きの円偏光を透過するような円偏光フィルタを通して観察すると、媒体全体が黒く見え、反射光と同じ向きの円偏光を透過するような円偏光フィルタを通して観察すると、フィルタが無い場合と同じような色合いを観察できる。
【００５０】
図１０は、図１の構造の壁の部分が鏡のように反射層１１１となっている鋸型反射媒体１１の断面図を示すものである。ここでは、特に、傾斜の媒体表面からのなす角は４５度、壁の部分の媒体表面からのなす角は９０度である。
【００５１】
このような媒体の各視点における光の反射の挙動は図１１のようになる。まず、図１１の視点Ｊ１２１は、媒体表面に垂直な位置から媒体表面を見た視点である。ここでは、図１２に示す通り、光源２２４から出た光は、傾斜部の偏光カラーシフト層１０１に４５度の角度で入射する入射光２２５となる。特定波長の円偏光のみが反射する反射光２２６となる。ここでは、より短波長の円偏光が反射することになる。この反射光２２６は、反射層１１１に垂直に入射して反射するが、この際、位相が１８０度反転するため、円偏光の旋回方向が逆転する逆転反射光２２７となる。
【００５２】
ここでの偏光カラーシフト層１０１が右旋偏光を反射するものであれば、反射層１１１で反射した逆転反射光２２７は、左旋偏光になっているということである。こうして、旋回方向が逆転した円偏光は、偏光カラーシフト層１０１に４５度の角度で再度入射するが、旋回方向が逆転しているため、偏光カラーシフト層１０１を透過し、吸収層１０２に吸収されるためほぼ黒色となる。
【００５３】
しかしながら、偏光カラーシフト層１０１の表面で僅かに反射が発生するため、非常に弱い光ではあるが、偏光カラーシフト層１０１が反射するのとは逆の円偏光であり、波長成分としては比較的短波長側の光が、微小反射光２２８として媒体表面と垂直の方向に放射される。
【００５４】
また、図１１の視点Ｋ１２２は、媒体表面からのなす角４５度から鋸型構造の壁にある反射層１１１を見た視点である。ここでは、図１３に示す通り、光源２２４から出た光が、まず、反射層１１１に４５度の角度で入射する入射光２３１となる。ここで反射した反射光２３２は、偏光カラーシフト層１０１へ垂直に入射する。
【００５５】
次に、偏光カラーシフト層１０１から垂直に反射した特定波長の円偏光２３３が、反射層１１１に４５度の角度で再度入射し、媒体表面からのなす角４５度の方向へ反射するが、位相が１８０度反転するため偏光カラーシフト層１０１が反射するのとは逆の円偏光、逆転円偏光２３４となる。ここで、最終的に取り出される逆転円偏光２３４の波長は、比較的長波長側の光となる。
【００５６】
図１１の視点Ｌ１２３は、媒体表面からのなす角４５度から傾斜にある偏光カラーシフト層１０１を見た視点である。これは、図１４に示す通り、極々シンプルな偏光カラーシフト層１０１の垂直入反射であり、光源２２４から出た光が偏光カラーシフト層１０１に入射光２４１として垂直入射する。この光は、そのまま垂直方向へ特定波長の光が反射光２４２として反射される。この際、反射光２４２は円偏光であり、円偏光の旋回方向は、通常偏光カラーシフト層１０１が反射する方向の円偏光である。
【００５７】
これら図１１で示した３つの視点は、見る角度によって混ざって見える。具体的には図１５の、媒体表面からのなす角が４５度以下で鋸型構造の壁にある反射層１１１を見るα区間１３１で、視点Ｋ１２２の見え方をする。
【００５８】
次に、媒体表面からのなす角が４５度から９０度までで鋸型構造の壁を見るβ区間１３２では、視点Ｋ１２２と視点Ｊ１２１が混ざった見え方をする。この区間内で媒体表面からのなす角が小さいほど視点Ｋ１２２の要素が強くなり、なす角が大きいほど視点Ｊ１２１の要素が強くなる。すなわち、なす角が小さいほど明るく、なす角が大きいほど暗くなる。
【００５９】
続いて、媒体表面からのなす角が９０度以下で傾斜にある偏光カラーシフト層１０１を見るγ区間１３３では、反射層１１１が見えないため、視点Ｌ１２３の見え方をする。なす角が９０度から４５度に下がるに従って、反射光は短波長から長波長へシフトし、なす角が４５度以下になると、再度長波長から短波長へとシフトしていく。
【００６０】
これまで断面図を用いて説明してきた視点Ｊ１２１、視点Ｋ１２２、視点Ｌ１２３の他に、図１６で示すように奥から手前側を見ている視点Ｍ１２４がある。この視点Ｍ１２４は、視点Ｉ６０４と同様、コレステリック本来の色変化を観察できる。この視点Ｍ１２４における反射光は円偏光であるが、この円偏光は右旋偏光と左旋偏光の両方が反射される。
【００６１】
偏光カラーシフト層１０１に直接反射した光は、偏光カラーシフト層１０１が通常反射する方向の円偏光となるが、偏光カラーシフト層１０１に反射した後、更に反射層１１１に反射した光は、偏光カラーシフト層１０１が通常反射する方向と逆の逆転円偏光となる。この両方の光を、ほぼ均等に観察することになる。
【００６２】
ここで、視点Ｋ１２２と視点Ｌ１２３は、反射層１１１が媒体表面からのなす角９０度で形成されているため、見た目も、角度に対する色変化も同じになるが、反射する円偏光の旋回方向は逆となるため、部分的に向きを反転させながらパターンで配置すると、円偏光潜像を形成することが可能となる。
【００６３】
図１７は、鋸型反射媒体１１の向きを変えながらパターン配置した潜像媒体１２を上から見たものである。鋸型反射媒体１１の傾斜が図１７上方向を向いている部分を「Ｔ」文字パターンで配置した潜像部３０１と、その周囲部分３０２は傾斜が図１７下方向を向いている。
【００６４】
図１８は、図１７における切断面３００に沿っての断面図であり、その鋸型の様子を示している。このような潜像媒体１２は、正方形のカラーシフト媒体であり、「Ｔ」文字パターンは極めて見え辛く、色変化をするベタ柄に見える。潜像部３０１と周囲部分３０２は色変化も観察角度による差がない。
【００６５】
しかしながら、反射する円偏光の旋回方向はそれぞれ逆転しているため、右旋もしくは左旋円偏光を遮蔽する円偏光フィルタを通して、この潜像媒体１２を観察すると、片方が黒く、もう片方は通常通りの見え方をするため、「Ｔ」文字パターンを潜像として視認することが可能となる。
【００６６】
図１７では、鋸型潜像媒体１１の向きを１８０度回転させたパターンを配置したが、９０度及び２７０度回転させた直交パターンを配置してもよい。９０度／２７０度パターンが発現させる潜像は、０度／１８０度パターンが発現させる潜像を観察しているときには観察ができない。このため、図１９のように潜像を２種類仕込むことも可能である。
【００６７】
図１９は、鋸型反射媒体１１の、傾斜方向をＹ軸マイナス方向に向けて配置したパターンＡ３０３と、傾斜方向をＹ軸プラス方向に向けて「Ｔ」文字パターンに配置したパターンＢ３０４と、傾斜方向をＸ軸マイナス方向に向けて楕円パターンに配置したパターンＣ３０５と、傾斜方向をＸ軸プラス方向に向けて「Ｐ」文字パターンに配置したパターンＤ３０６が、形成されている二画像潜像媒体１３である。
【００６８】
これをＸ軸プラス方向に向って観察すると、図２０のようにパターンＣ３０５とパターンＤ３０６が合体した楕円パターンと、それ以外の部分で構成されたパターンのように見えるだけである。片方が長波長光を反射し、もう片方は短波長光を反射する。この状態で右旋もしくは左旋円偏光を遮蔽する円偏光フィルタを通して観察すると、パターンＤ３０６が潜像として出現するが、パターンＡ３０３は出現しない。
【００６９】
観察方向を９０度回転させ、Ｙ軸プラス方向に向って円偏光フィルタを通して観察すると、今度はパターンＡ３０３が出現し、パターンＤ３０６は見えなくなる。
【００７０】
なお、これまで鋸型反射媒体１１について、媒体表面からの傾斜角度が４５度と９０度の鋸型形状のパターンについて例示し、説明してきたが、隣り合う傾斜のなす角が９０度となっているパターンが、隣り合う傾斜のなす角が９０度に維持されていれば、媒体表面からの傾斜角度が４５度以外のパターンもありえることを説明した図５のように、鋸型反射媒体１１においても、隣り合う傾斜のなす角が４５度であれば、例えば媒体表面からのなす角が６０度と７５度の傾斜が隣り合っているパターンや、５５度と８０度の傾斜が隣り合っているパターンなども考えられる。
【００７１】
また、これまで具体的な数値で角度を規定してきたが、実加工上は金型の熱圧エンボスなどによる収縮が発生し、角度に若干のブレが生じるが、多少の差異であれば本発明の効果は発現する。
【００７２】
次に、本発明を作成する具体的な方法について説明する。偽造防止媒体１０を構成する必須の要素は、偏光カラーシフト層１０１、吸収層１０２、賦形層１０３である。
【００７３】
ここで、賦形層１０３は、プラスチック素材を用いてもよいし、紙などの繊維質素材を用いてもよいが、必要に応じて熱をかけながら金型を押し付けることによる良好な賦形性を有し、賦形後の形状を保持する素材が望ましい。具体的にはポリエチレンテレフタレート、ポリエチレンナフタレート、ポリプロピレン、ポリエチレン、ポリメチルメタアクリレート、ポリスチレン、ナイロン、ポリカーボネート、アクリル、トリアセチルセルロースなどが考えられる。これらは特に透明であるため、裏面から観察するような構成に用いることもできる。好ましくは比較的低温で弾性率が下がる材料として非結晶のポリエチレンテレフタレートであるアモルファスポリエチレンテレフタレートなどが考えられる。
【００７４】
吸収層１０２は、少なくとも可視光波長を吸収するものである必要がある。これを形成する場合、例えば、カーボンブラック顔料を高分子樹脂などのバインダーに分散させた、印刷用スミインキを、グラビア印刷法、スクリーン印刷法、オフセット印刷法などで印刷して成膜する方法がある。また、カーボンブラック顔料の代りに、アニリンブラック、ペリレンブラック等に代表される有機黒色顔料、もしくはクロム、マンガン、鉄、コバルト、銅、等を含有した無機系ブラック、及びチタンブラック等を用いてもよい。この際、使用するバインダーは賦形層１０３に密着良好なものであるとよい。黒色顔料の含有量によるが、一般的に膜厚は０．３μｍ程度から３０μｍ程度である。
【００７５】
偏光カラーシフト層１０１は、見る角度によって反射光の波長が変わり、かつ、反射光が円偏光である必要がある。ワイヤーグリッド偏光子などの反射型偏光子と多層フィルムを用いて形成してもよいが、コレステリック液晶を用いると一層で形成することができるために好ましい。
【００７６】
コレステリック液晶は、螺旋状の分子構造を有するコレステリック液晶が、その螺旋軸に沿って光の屈折率が周期的に変動するため、そのねじれ構造のピッチに応じた波長の光を選択的に反射する。したがって、ねじれ構造のピッチを制御することで所望の反射色を作り出すことが可能となる。そして、これらコレステリック液晶を配向させることにより、その各分子が層を成して均一に配列され、反射光同士が強め合って全体として前記色光を反射する。
【００７７】
背面に可視光領域に吸収を持つ黒色の吸収層を配置することで、透過した光が吸収され、反射光がより強調されることにより、所謂コレステリックカラーと呼ばれる色光を確認することができる。
【００７８】
なお、配向したコレステリック液晶分子は、螺旋構造を有することから、その反射光は右旋円偏光または左旋円偏光となる。このため、コレステリック液晶層の上に適切な円偏光フィルタを重ねることにより、その反射光を遮断することができる。
【００７９】
また、コレステリック液晶は、配向膜上に層形成することで配向させることができる。すなわち、基材上に配向膜を形成し、この配向膜上にコレステリック液晶層を形成することで配向させることが可能である。この配向膜としてはポリビニルアルコールやポリイミドの塗布膜をラビング処理したものが使用できる。ラビングは、例えば、コットンやベルベットを使用して可能である。また、せん断力を加えながら塗布することにより、そのせん断力の方向に配向させることもできる。あるいは、コレステリック液晶層を形成した後、せん断力を加えて配向させることもできる。また、形成したコレステリック液晶の層に偏光したレーザー光を照射したり、電解または磁界を加えて配向させることもできる。 
なお、このコレステリック液晶層は、ネマチック構造やスメクチック構造を有する液晶物質、カイラル物質、光重合性多官能化合物及び重合開始剤を混合した液晶溶液を塗布し、その塗布膜に紫外線を照射することで形成することができる。このとき、カイラル物質が液晶物質同士を結合して前記螺旋構造を形成する。また、光重合性多官能化合物は互いに重合硬化してコレステリック液晶を固定する。
【００８０】
なお、前記液晶物質とカイラル物質の代わりに分子中に不整炭素原子を持つ光学異性体液晶物質を使用して、この光学異性体液晶物質、光重合性多官能化合物及び重合開始剤を混合して塗布し、紫外線を照射することでコレステリック液晶層を形成することも可能である。
【００８１】
また、前記液晶溶液を、直接、基材上に塗布してコレステリック液晶層を形成することもできるし、別の支持体上にコレステリック液晶層を形成した後、接着剤を使用して基材に接着したり、ラミネートなどの方法を用いて転写したりすることで、基材上にコレステリック液晶層を形成してもよい。
【００８２】
次に、前記光重合性多官能化合物としては、重合性官能基、重縮合性官能基または重付加に有効な官能基を分子中に２個ないしそれ以上有する単量体又はオリゴマーが使用できる。
【００８３】
また、この光重合性多官能化合物に加えて、単官能の単量体又はオリゴマーを併用することも可能である。ラジカル系光重合性多官能単量体としては、例えば、トリメチロールプロパントリアクリレート、１，６−ヘキサンジオールジアクリレート、ペンタエリスリトールテトラアクリレート、ペンタエリスリトールトリアクリレート、ジペンタエリスリトールヘキサアクリレート等が例示できる。
【００８４】
また、ラジカル系光重合性多官能オリゴマーとしては、例えば、ポリウレタンポリアクリレート、エポキシ樹脂系ポリアクリレート、アクリルポリオールポリアクリレート等が例示できる。
【００８５】
また、ラジカル系光重合性単官能単量体としては、アルキル（Ｃ１〜Ｃ１８）（メタ）アクリレート、ベンジル（メタ）アクリレート、シクロヘキシル（メタ）アクリレート、アルキレン（Ｃ２〜Ｃ４）グリコール（メタ）アクリレート、アルコキシ（Ｃ１〜Ｃ１０）アルキル（Ｃ２〜Ｃ４）（メタ）アクリレート、ポリアルキレン（Ｃ２〜Ｃ４）グリコール（メタ）アクリレート、アルコキシ（Ｃ２〜Ｃ１０）ポリアルキレン（Ｃ２〜Ｃ４）グリコール（メタ）アクリレート等で挙げられる。
【００８６】
また、芳香族エポキシ化合物、脂環式エポキシ化合物、グリシジルエステル系化合物が使用できる。
【００８７】
また、３次元架橋性液晶ポリオルガノシロキサンを使用することもできる。
【００８８】
続いて、重合開始剤としては、ラジカル系光重合開始剤やカチオン系光重合開始剤が使用できる。また、これら光重合開始剤に加えて、増感剤や過酸化物を併用することもできる。ラジカル系光重合開始剤としては、α−ヒドロキシアセトフェノン系、α−アミノアセトフェノン系等のアセトフェノン系、ベンゾインエーテル系、ベンジルケタール系、α−ジカルボニル系、α−アシルオキシムエステル系等公知のものが使用され、具体的にはα−アミノアセトフェノン、アセトフェノンジエチルケタール、ベンジルジメチルケタール、α−ヒドロキシシクロヘキシルフェニルケトン、２−ヒドロキシ−２−メチルフェニルプロパノン、ベンゾフェノン、ミヒラーズケトン、イソプロピルチオキサントン、ベンゾフェノンとＮ−メチルジエタノールアミンとの併用等が挙げられる。
【００８９】
カチオン系光重合開始剤としては従来公知のものを特に制限なく使用することができ、さらに好ましくは、公知の増感剤や過酸化物と適宜併用することができる。例えば、アリルヨードニウム塩−α−ヒドロキシアセトフェノン系、トリアリルスルホニウム塩系、メタロセン化合物−パーオキサイド併用系、メタロセン化合物−チオキサントン併用系、メタロセン化合物−アントラセン併用系等である。
【００９０】
そして、これら液晶物質、カイラル物質、光重合性多官能化合物及び重合開始剤を
混合した液晶溶液を塗布するにあたって利用する塗工装置としては、コンマコーター、マイクログラビアコーターオフセット等が使用できる。また、厚みは０．５〜２０μｍでよい。好ましくは２〜１０μｍである。
【００９１】
このようにして形成されるコレステリック液晶が、吸収層１０２の上に直接配向させて形成可能で、且つ密着力を得られるものであれば、吸収層１０２の上に直接形成してもよいが、難しい場合は別の基材に形成した後、接着剤を挟んで吸収層１０２にラミネートした後、別基材を剥離することによって形成してもよい。
【００９２】
こうして形成した偏光カラーシフト層１０１、吸収層１０２、賦形層１０３の、偏光カラーシフト層１０１側から、金型を押し付けることで偽造防止媒体１０を作成できる。金型は必要に応じて加熱すると賦形性が向上する場合がある。圧力は１０〜３００ｋｇｆ／ｃｍ＾２程度が考えられる。
【００９３】
各層を積層する順番としては、前述の通り賦形層１０３、吸収層１０２、偏光カラーシフト層１０１、の順番で積層されてもよいし、賦形層１０３、偏光カラーシフト層１０１、吸収層１０２の順番で積層されてもよい。後者の場合、賦形層１０３は透明で、且つ位相差を持たない事が求められ、観察は賦形層１０３側から行われる。
【００９４】
また、積層順を吸収層１０２、賦形層１０３、偏光カラーシフト層１０１としてもよい。この場合、図５、図１２、図１３のように、二回以上の反射を利用する構成では吸収層１０２の効果が弱まり、コレステリックカラーの発色が悪くなる。このため、なるべく吸収層１０２と偏光カラーシフト層１０１は接して設けられるのがよい。
【００９５】
鋸型反射媒体１１は、偽造防止媒体１０の一部が反射層となっている媒体である。
【００９６】
反射層を部分的に設ける方法としては、偽造防止媒体１０を作成した後に、金属を斜めに真空蒸着する方法が考えられる。高い真空度で十分な平均自由工程を持った真空内であれば、蒸着時の分子の直進性を高めることができる。
【００９７】
金属の種類としては、アルミニウム、銀、ニッケル、鉄、コバルト、亜鉛、チタン、マンガン、白金、パラジウム、鉛、銅、金またはこれらの合金、また、フッ化マグネシウムと硫化亜鉛などに代表される屈折率が異なる素材の多層蒸着などが考えられるが、加工適正が高く、経済性があり、高い反射率を持ち、反射光に波長選択性の無い金属光沢を持つ素材としては、アルミニウム単体の蒸着が好ましい。
【００９８】
他の方法としては、図２１に示すように、賦形層１０３、吸収層１０２、偏光カラーシフト層１０１、を積層した偽造防止媒体１０の、偏光カラーシフト層１０１の上に反射層３１１をパターン形成し、このパターンに位置を合わせて金型３１２を押し付けることにより、部分的に反射箇所を設ける方法も考えられる。この場合、反射層３１１の素材としては、微小アルミ片や微小銀片がバインダー中に分散したアルミペーストインキや銀ペーストインキなどが考えられる。バインダーには、熱圧で伸び易い弾性力の高いものが適している。このインキを、グラビア印刷法、オフセット印刷法、シルクスクリーン印刷法などでパターン形成する。
【００９９】
他の方法としては、図２２に示すように、賦形層１０３に透明材料を用い、賦形層１０３、偏光カラーシフト層１０１、吸収層１０２の順で積層した偽造防止媒体１０に、吸収層１０２側から金型を押し付けることで構造を作った後、構造を埋める程度の膜厚で反射層３１３を形成することにより、賦形層１０３側から見た時に、偏光カラーシフト層１０１及び吸収層１０２の無い部分が、反射層３１３として観察することができる。
【０１００】
なお、反射層３１３の素材としては、前述の反射層３１１と同様、金属光沢を持つ微小金属片が顔料としてバインダー中に分散した、金属ペーストインキが望ましいが、この反射層３１３で用いるバインダーには弾性が不要であるため、酸化重合タイプ、二液硬化タイプ、熱硬化タイプ、ＵＶ硬化タイプなど、各種バインダーを用いることができる。
【０１０１】
また、層形成の方法としても、マイクログラビア塗工、ダイレクトグラビア塗工、オフセット塗工、フレキソ塗工、シルクスクリーン塗工、ダイ塗工、などの印刷方式が考えられる。印刷方式以外にも、真空蒸着法、スパッタリング法、イオンプレーティング法などのドライコーティング法で全体に薄膜形成してもよいし、金属を溶解させた溶解液を用いたウェットメッキなどの手法も考えられる。
【０１０２】
また、構造の上に保護層を設けてもよい。そうすることで、引っ掻きによる構造破壊や、それに伴う効果の消失を抑えられるだけでなく、転写による構造の複写も抑える事ができる。観察面側に設ける場合は透明で、且つ位相差を持たない材料である必要がある。透明なバインダーを、印刷法などを用いて塗工、乾燥、硬化させる方法や、
無延伸フィルムをラミネートする方法などが考えられる。構造面が観察面と逆側に来る場合は、透明材料でなくてもよい。
【０１０３】
図２２に示すような構成の場合、反射層３１１がここで言う保護層の役割も兼ねる事になる。  
請求項１０、請求項１１に記載の観察面とは、ここで述べている観察面と同じ面を示す。
【０１０４】
これまで説明してきた本発明は、原則的に偏光カラーシフト層１０１が見える側が表であり、吸収層１０２を挟んで反対側が裏面となる。実際は、裏面に接着剤を形成してステッカーや転写箔とし、この接着剤を用いて偽造を防止したい物品に貼付するなどして活用する。
【０１０５】
真偽を判定する際には、所望の色変化を観察したり、円偏光フィルタを用いて潜像が発現するかを確認したりして判定を行う。
【０１０６】
ステッカー構成の場合、裏面の接着剤に粘着剤を用い、シリコンセパレータなどの剥離紙を貼付する。
【０１０７】
粘着剤は、例えば、塩化ビニル−酢酸ビニル共重合体、ポリエステル系ポリアミド、アクリル系、ブチルゴム系、天然ゴム系、シリコン系、ポリイソブチル系等の粘着剤単独のもの、もしくはアルキルメタクリレート、ビニルエステル、アクリルニトリル、スチレン、ビニルモノマー等の凝集成分、不飽和カルボン酸、ヒドロキシ基含有モノマー、アクリルニトリル等に代表される改質成分や重合開始剤、可塑剤、硬化剤、硬化促進剤、酸化防止剤等の添加剤を必要に応じて添加したもの等を用いることができる。また形成にはグラビア印刷法、オフセット印刷法、スクリーン印刷法等を用いることが出来る。また、両面がフィルムセパレーターで構成された粘着用部材を使用し、ロールラミネートにより貼り合わせるようにして設けてもよい。
【０１０８】
転写箔構成の場合、剥離支持基材が必要となるが、例えば図２１の構成では、賦形層１０３を剥離支持基材として兼用することで転写箔とすることができる。
【０１０９】
賦形層１０３の上に偏光カラーシフト層１０１を形成するが、この時に偏光カラーシフト層１０１と密着が不十分となるような賦形層１０３を用いる。
【０１１０】
例えば、偏光カラーシフト層１０１にアクリレート末端を持つＵＶ硬化型コレステリック液晶を用いた場合、賦形層１０３は延伸ポリエチレンテレフタレートなどが考えられる。
【０１１１】
続いて、吸収層１０２を形成し、金型を用いて構造を設けた後、反射層３１３を形成し、更に接着剤を印刷法などで塗工する。
【０１１２】
こうして作成した転写箔を、紙などの被転写体に接着剤が接するように重ね、賦形層１０３側から熱圧を掛けた後、剥離支持基材を兼ねている賦形層１０３を剥離することによって転写を行う。
【０１１３】
なお、裏面の接着剤はタックの少ないものを用いる。材料としては、貼付対象物によって様々に異なるが例えば、紙へ転写する場合、例えば脂肪族系炭化水素樹脂、脂環族系炭化水素樹脂、芳香族系炭化水素樹脂、α−ピネン及び／又はβ−ピネンを成分とするテルペン系樹脂、ロジン系樹脂、水素添加ロジン系樹脂、スチレン系樹脂、クマロン・インデン系樹脂などのホットメルト系接着剤に、必要に応じてカルナバワックスなどを添加したものを用いる。
【０１１４】
貼付する際には、例えば１２０〜１８０度程度の熱と圧力を加えることによって行う。
【０１１５】
以上、この発明の実施形態について図面を参照して詳述してきたが、具体的な構成はこの実施形態に限られるものではなく、この発明の趣旨を逸脱しない範囲の設計等も含まれる。
【実施例】
【０１１６】
以下、本発明の一部について実施例を説明する。
【０１１７】
厚さ１６μｍの延伸ポリエチレンナフタレートフィルムに、下記の組成からなるコレステリックインキについて、乾燥硬化後の膜厚が３μｍになるよう調整したものをワイヤーバーを用いて塗布し、８０℃で１分間乾燥させた後、高圧水銀灯にて５００ｍＪの照射を行い硬化させることで、偏光カラーシフト層１０１を得た。
【０１１８】
＜コレステリックインキ組成＞
ネマチック液晶（パリオカラーＬＣ２４２）［ＢＡＳＦ社製］３０重量部
カイラル剤（パリオカラーＬＣ７５６）［ＢＡＳＦ社製］１．５重量部
重合開始剤（イルガキュア１８４）［ＢＡＳＦ社製］１．５重量部
溶剤（メチルエチルケトン）６７重量部
続いて、厚さ３０μｍのアモルファスポリエチレンテレフタレートフィルムに、下記の組成からなるラミネートインキについて、乾燥硬化後の膜厚が３μｍになるよう調整したものを、ワイヤーバーを用いて塗布し、５０℃で３分間乾燥させた後、５０ｋｇｆ／ｃｍ２の圧力と１００℃の温度を用いて、ラミネート層と偏光カラーシフト層１０１をラミネートすることで得たものに対し、５０℃で２４時間エージングを行った後、延伸ポリエチレンナフタレートフィルムを剥離した。
【０１１９】
＜ラミネートインキ組成＞
ポリオール（タケラックＡ９７７）［三井化学社製］２７重量部
イソシアネート（タケネートＡ９２）［三井化学社製］３重量部
溶剤（酢酸エチル）７０重量部
続いて、偏光カラーシフト層１０１に、下記の組成からなるスミインキについて、乾燥硬化後の膜厚が３μｍになるよう調整したものを、ワイヤーバーを用いて塗布し、５０℃で３分間乾燥させた。
【０１２０】
＜スミインキ組成＞
ＮＥＷＬＰスーパーＲ９２墨[東洋インキ製造社製]９０重量部
ＮＥＷＬＰスーパー硬化剤[東洋インキ製造社製]１０重量部
続いて、１３０℃に加熱した金型を圧力２５０ｋｇｆ／ｃｍ２
で１秒間押し付けることで構造を形成した。金型の形状は、断面形状が直角三角形であり傾斜のなす角が４５度と９０度の鋸型であり、傾斜の長さは５０μｍである。
【０１２１】
この鋸形状が部分的に異なる向きとなっており、図１９のようにパターン状になっている。
【０１２２】
この構造面に対し、窒素を導入したスパッタリング法でアルミニウムを１０００オングストローム形成することによって得られた二画像潜像媒体１３を観察したところ、媒体を傾けることにより部分的に色が変化し、更に９０度回転させるごとに色が反転した。また、円偏光フィルタを用いて同様に観察すると、９０度回転させるごとに、異なる二種類の潜像が発現および消失する効果を確認した。
【産業上の利用可能性】
【０１２３】
本発明の偽造防止媒体は、銀行券、債券、商品券、小切手などの金券や有価証券、クレジットカード、ＩＤカード、公文書など各種証明書、重要書類、または各種商品やその包装材料に貼付、転写されることによって、その商品が真正であることの保障が可能である。一見してパターン色変化による効果を確認できる他、円偏光フィルタによる潜像は限られた者のみが、その存在を知り、確認することにより、本発明ごと偽造された場合でも模造品と見抜くことが出来るようになる。
【符号の説明】
【０１２４】
１０・・・偽造防止媒体
１０１・・・偏光カラーシフト層
１０２・・・吸収層
１０３・・・賦形層
２０１・・・視点Ａ
２０２・・・視点Ｂ
２０３・・・視点Ｃ
５０１・・・視点Ｄ
５０２・・・視点Ｅ
６０１・・・視点Ｆ
６０２・・・視点Ｇ
６０３・・・視点Ｈ
６０４・・・視点Ｉ
７０１・・・構造が横向きになる部分
７０２・・・周囲部分
９０１・・・少しずつ角度を変えながら配置した部分
１１・・・鋸型潜像媒体
１１１・・・反射層
１２１・・・視点Ｊ
１２２・・・視点Ｋ
１２３・・・視点Ｌ
１２４・・・視点Ｍ
２２４・・・光源
２２５・・・入射光
２２６・・・反射光
２２７・・・逆転反射光
２２８・・・微小反射光
２３１・・・入射光
２３２・・・反射光
２３３・・・円偏光
２３４・・・逆転円偏光
２４１・・・入射光
２４２・・・反射光
１３１・・・α区間
１３２・・・β区間
１３３・・・γ区間
１２・・・潜像媒体
３０１・・・潜像部
３０２・・・周囲部分
１３・・・二画像潜像媒体
３０３・・・パターンＡ
３０４・・・パターンＢ
３０５・・・パターンＣ
３０６・・・パターンＤ
３１１・・・反射層
３１２・・・金型
３１３・・・反射層
【図１】
2013233733.tif 000003
【図２】
2013233733.tif 000004
【図３】
2013233733.tif 000005
【図４】
2013233733.tif 000006
【図５】
2013233733.tif 000007
【図６】
2013233733.tif 000008
【図７】
2013233733.tif 000009
【図８】
2013233733.tif 000010
【図９】
2013233733.tif 000011
【図１０】
2013233733.tif 000012
【図１１】
2013233733.tif 000013
【図１２】
2013233733.tif 000014
【図１３】
2013233733.tif 000015
【図１４】
2013233733.tif 000016
【図１５】
2013233733.tif 000017
【図１６】
2013233733.tif 000018
【図１７】
2013233733.tif 000019
【図１８】
2013233733.tif 000020
【図１９】
2013233733.tif 000021
【図２０】
2013233733.tif 000022
【図２１】
2013233733.tif 000023
【図２２】
2013233733.tif 000024